(57)【要約】【課題】不自然な咬合圧が加わることの少ないスプリントを提供する。【解決手段】スプリント１００は、上下顎の歯列で咬合される略馬蹄形の咬合部１１０を備えている。スプリント１００の咬合部１１０は、臼歯で咬合される臼歯咬合部及び前歯で咬合される前歯咬合部を有している。咬合部１１０の臼歯咬合部は、硬質素材から構成される骨格を有している。また、咬合部１１０の前歯咬合部は、骨格を有さず、前歯の咬合形状に沿って塑性変形可能な軟質素材から構成されている。【選択図】図２
2014079274.tif 000002
【特許請求の範囲】
【請求項１】
上下顎の歯列で咬合される略馬蹄形の咬合部を備え、
前記咬合部は、臼歯で咬合される臼歯咬合部及び前歯で咬合される前歯咬合部を有し、
前記臼歯咬合部は、硬質素材から構成される骨格を有し、
前記前歯咬合部は、前記骨格を有さず、前歯の咬合形状に沿って塑性変形可能な軟質素材から構成される、
ことを特徴とするスプリント。
【請求項２】
左側の臼歯で咬合される前記臼歯咬合部の前記骨格と右側の臼歯で咬合される前記臼歯咬合部の前記骨格は、前記前歯咬合部を迂回するとともに前歯の歯列に沿って連結されている、
ことを特徴とする請求項１に記載のスプリント。
【請求項３】
前記骨格は、前記前歯咬合部の位置が開口している略馬蹄形の板状体である、
ことを特徴とする請求項２に記載のスプリント。
【請求項４】
前記臼歯咬合部は、前記骨格の片面もしくは両面に配置され、臼歯が接触する軟性の臼歯接触部を備える、
ことを特徴とする請求項１乃至３のいずれか１項に記載のスプリント。
【請求項５】
前記前歯咬合部は、１枚又は複数枚のシート状のシリコーンゴムから構成され、その厚みは２．５ｍｍから５．５ｍｍであり、
前記骨格は、０．５ｍｍから１．５ｍｍ厚の板状体であり、
前記臼歯接触部は、前記骨格の両面に配置されており、それぞれ１ｍｍから２ｍｍ厚のシート状のシリコーンゴムから構成される、
ことを特徴とする請求項４に記載のスプリント。
【請求項６】
前記咬合部の前庭側と口腔側の少なくとも一方の縁部に咬合面に略垂直に固定され、上顎および下顎両方の歯列の側面を覆って顎位の偏位を抑制する側壁部、を備える、
ことを特徴とする請求項１乃至５のいずれか１項に記載のスプリント。
【発明の詳細な説明】
【技術分野】
【０００１】
本発明は、スプリントに関する。
【背景技術】
【０００２】
ブラキシズム（歯ぎしり、噛み締め）発生時の歯、歯周辺組織、顎関節への負荷軽減、スポーツ競技者の能力向上や口腔内保護等を目的としてスプリント（マウスピース）が使用される。特許文献１や２には、上顎または下顎の歯冠に密着させて使用する従来型のスプリントが開示されている。
【先行技術文献】
【特許文献】
【０００３】
【特許文献１】特開平０４−０９２６５９号公報
【特許文献２】特開平０７−０３９５５４号公報
【発明の概要】
【発明が解決しようとする課題】
【０００４】
歯の噛み合わせが不自然な状態となると、「挺出」や「圧下」といった現象が起こる。挺出や圧下が起こると、咬合全体のバランスが崩れ、やがては咀嚼力低下や体の歪み等による体調不良が発生する。
【０００５】
スプリントを装着すると、上下顎の間に物が挟まることになるため、歯列に加わる咬合圧は不自然な状態となる。特に、前歯は、不正咬合の疾患が生じやすい部位であるため、スプリント装着により不自然な咬合圧が加わりやすい。挺出や圧下を起こさないためには、歯列全体で咬合圧が均一となるようにしなければならないが、特許文献１や２のスプリントではこれらの事情は一切考慮されていない。
【０００６】
本発明は、このような問題に鑑みてなされたものであり、不自然な咬合圧が加わることの少ないスプリントを提供することを目的とする。
【課題を解決するための手段】
【０００７】
上記目的を達成するため、本発明のスプリントは、
上下顎の歯列で咬合される略馬蹄形の咬合部を備え、
前記咬合部は、臼歯で咬合される臼歯咬合部及び前歯で咬合される前歯咬合部を有し、
前記臼歯咬合部は、硬質素材から構成される骨格を有し、
前記前歯咬合部は、前記骨格を有さず、前歯の咬合形状に沿って塑性変形可能な軟質素材から構成される、
ことを特徴とする。
【０００８】
左側の臼歯で咬合される前記臼歯咬合部の前記骨格と右側の臼歯で咬合される前記臼歯咬合部の前記骨格は、前記前歯咬合部を迂回するとともに前歯の歯列に沿って連結されていてもよい。
【０００９】
前記骨格は、前記前歯咬合部の位置が開口している略馬蹄形の板状体であってもよい。
【００１０】
前記臼歯咬合部は、前記骨格の片面もしくは両面に配置され、臼歯が接触する軟性の臼歯接触部を備えていてもよい。
【００１１】
前記前歯咬合部は、１枚又は複数枚のシート状のシリコーンゴムから構成され、その厚みは２．５ｍｍから５．５ｍｍであり、
前記骨格は、０．５ｍｍから１．５ｍｍ厚の板状体であり、
前記臼歯接触部は、前記骨格の両面に配置されており、それぞれ１ｍｍから２ｍｍ厚のシート状のシリコーンゴムから構成されていてもよい。
【００１２】
前記咬合部の前庭側と口腔側の少なくとも一方の縁部に咬合面に略垂直に固定され、上顎および下顎両方の歯列の側面を覆って顎位の偏位を抑制する側壁部、を備えていてもよい。
【発明の効果】
【００１３】
本発明によれば、不自然な咬合圧が加わることの少ないスプリントを提供できる。
【図面の簡単な説明】
【００１４】
【図１】本実施の形態に係るスプリントを説明するための図であり、（Ａ）はスプリントの上面側、（Ｂ）はスプリントの下面側である。
【図２】本実施の形態に係るスプリントの構造を説明するための図であり、（Ａ）はスプリント全体の斜視図、（Ｂ）は咬合部の平面図、（Ｃ）はスプリントの断面図である。
【図３】咬合部の構造を説明するための図である。
【図４】骨格板を説明するための図であり、（Ａ）は骨格板の平面図、（Ｂ）骨格板の貫通穴に軟性シートが嵌め込まれた様子を示す図である。
【図５】咬合部の構造を説明するための図であり、（Ａ）は咬合部の平面図、（Ｂ）は咬合部の臼歯部の断面図、（Ｃ）は咬合部の前歯部の断面図である。
【図６】前歯咬合部がユーザの前歯の咬合形状に合わせて塑性変形する様子を示す図である。
【図７】骨格板の変形例を説明するための図であり、（Ａ）は口腔側にのみ縁部を設けた骨格板を示す図、（Ｂ）は前庭側にのみ縁部を設けた骨格板を示す図、（Ｃ）左右の臼歯部が硬質素材の骨格で連結されていない骨格板を示す図である。
【図８】咬合部に硬質材料のみを使用した場合の咬合圧分布を示す図である。
【図９】硬質材料と軟質ゴム材料を組み合わせた場合の咬合圧分布を示す図である。
【図１０】硬質材料とスポンジ材料を組み合わせた場合の咬合圧分布を示す図である。
【図１１】実施例２で使用した咬合板の構造を説明するための図である。
【図１２】貫通穴の硬質材料と軟質ゴム材料を組み合わせた場合の咬合圧分布、および軟質ゴム材料のみを使用した場合の咬合圧分布を示す図である。
【発明を実施するための形態】
【００１５】
以下、本発明を実施するための形態について図面を参照しながら説明する。
【００１６】
本発明の実施の形態に係るスプリント１００は、例えば、顎関節症の治療の際に、歯や顎関節への負荷軽減等を目的として使用されるスタビライゼーション型のスプリント（全歯列接触型スプリント）である。なお、以下に説明するスプリントは、咬合面をユーザの歯冠形状に一致させた従来型のスプリントではなく、例えば図１（Ａ）や図１（Ｂ）に示すような、咬合面を平面とした量産可能型のスプリントである。
【００１７】
スプリント１００は、図２（Ａ）に示すように、咬合部１１０と、側壁部１２０とから構成される。
【００１８】
咬合部１１０は、上下顎の歯列がそれぞれ垂直に接する例えば図２（Ｂ）に示すような馬蹄形の板状体である。咬合部１１０は、平行配置された側壁部１２０の平面中央に、図２（Ｃ）に示すように、断面がＨ字状になるよう固定されている。咬合部１１０は、咬合圧により形状が大きく変形しないよう硬質素材の骨格を有している。その骨格は咬合圧が分散されるよう軟質素材の歯冠接触部で覆われている。
【００１９】
なお、以下の説明では、理解を容易にするため、咬合部１１０の前歯（中切歯、側切歯、犬歯）に相当する部分を「前歯部」、臼歯（小臼歯、大臼歯）に相当する部分を「臼歯部」と呼ぶ。また、前歯部において、前歯で咬合される部分を「前歯咬合部」、臼歯部において、臼歯で咬合される部分を「臼歯咬合部」と呼ぶ。
【００２０】
咬合部１１０は、図３に示すように、骨格板１１１と、前歯部軟性シート１１２と、上側軟性シート１１３と、下側軟性シート１１４とから構成される。
【００２１】
骨格板１１１は、咬合部１１０の骨格となる硬質素材の板状体である。素材としては、硬質樹脂、例えば、耐衝撃性が高く軽いポリカーボネートが使用可能である。厚みとしては、安静空隙を考慮して３ｍｍ以下が望ましい。厚くなりすぎると、開口量が大きくなりすぎて不快症状が発現したり、歯の移動などの副作用の危険性が高まったりするからである。ここで、「安静空隙」とは、安静時にできる上下の歯の空隙（スペース）のことであり、上下の中切歯間で約２〜３ｍｍ、臼歯間ではそれよりもやや大きい。なお、骨格板１１１を取り囲む軟質素材の厚みを考慮すると、特に望ましい骨格板１１１の厚みは１ｍｍ前後、例えば０．５ｍｍ〜１．５ｍｍの範囲である。
【００２２】
骨格板１１１の形状は図４（Ａ）に示すような馬蹄形をしている。骨格板１１１の前歯部には歯列に沿って弓状の貫通穴が形成されている。骨格板１１１の左右の臼歯部は貫通穴の前庭側と口腔側に形成された縁部により連結されている（以下、前庭側の縁部を「前庭側縁部」、口腔側に縁部を「口腔側縁部」とよぶ）。左右の臼歯部が硬い骨格（前庭側縁部や口腔側縁部）でしっかり固定されているので、顎位にズレや傾きのある人がスプリント１００を装着しても、咬合部１１０は左右に大きく変形することはない。ここで「前庭側」とは、歯列の口腔前庭に向いている側（唇側や頬側）のことであり、「口腔側」とは、歯列の固有口腔に向いている側（舌側）のことである。
【００２３】
図３に戻り、前歯部軟性シート１１２は、貫通穴の形状に合わせて加工された軟質素材の軟性シートである。素材としては、ゴム状体、例えば、撥水性に優れ耐久性の高いシリコーンゴムが使用可能である。前歯部軟性シート１１２の厚みは骨格板１１１の厚みと同じ厚み（例えば、０．５ｍｍ〜１．５ｍｍ）となっており、骨格板１１１の貫通穴に、例えば図４（Ｂ）に示すように、その平面が骨格板１１１の両平面と一体となるよう嵌め込まれている。
【００２４】
図３に戻り、上側軟性シート１１３は、臼歯や前歯が接触する歯冠接触部（臼歯接触部や前歯接触部）として機能する軟質素材の軟性シートである。上側軟性シート１１３は、咬合部１１０と同様の馬蹄形をしており、前歯部軟性シート１１２が嵌め込まれた骨格板１１１の一方の面に貼付されている。上側軟性シート１１３の素材としては、例えば、シリコーンゴム等のゴム状体が使用可能である。厚みとしては、咬合圧の分散の機能を考慮しつつ、なおかつ骨格板１１１と後述の下側軟性シート１１４とを含めた厚みが大きくなりすぎないように、１．５ｍｍ前後、例えば１ｍｍ〜２ｍｍの範囲とするのが望ましい。
【００２５】
下側軟性シート１１４は、臼歯接触部や前歯接触部として機能する軟質素材の軟性シートである。下側軟性シート１１４は、上側軟性シート１１３と同様に馬蹄形をしており、例えば図５のＢ−Ｂ’線断面図やＣ−Ｃ’線断面図に示すように、骨格板１１１の上側軟性シート１１３が貼付されていない方の面に貼付されている。下側軟性シート１１４の素材としては、例えば、シリコーンゴム等のゴム状体が使用可能である。厚みとしては、咬合圧の分散の機能を考慮しつつ、なおかつ骨格板１１１と後述の上側軟性シート１１３を含めた厚みが大きくなりすぎないように、１．５ｍｍ前後、例えば１ｍｍ〜２ｍｍの範囲とするのが望ましい。
【００２６】
前述したように、骨格板１１１の前歯部には貫通穴が形成されているため、前歯咬合部は骨格のない軟質素材のみから構成されている。そのため、前歯咬合部は、ユーザの前歯の咬合形状に合わせ、例えば図６に示すように、Ｓ字状もしくは鋸歯状に塑性変形が可能である。その結果、不正咬合があるユーザがスプリント１００を装着しても、前歯咬合部に咬合圧が偏ることはない。なお、前歯咬合部の厚みは、２．５ｍｍ〜５．５ｍｍの範囲とするのが望ましい。これは、上述した前歯部軟性シート１１２、上側軟性シート１１３、及び下側軟性シート１１４の好適な厚み（それぞれ、０．５ｍｍ〜１．５ｍｍ、１ｍｍ〜２ｍｍ、１ｍｍ〜２ｍｍ）を加えたものである。
【００２７】
側壁部１２０は、咬合部１１０の前庭側と口腔側の縁部に、咬合部１１０に略垂直に配置された側壁である。側壁部１２０は、ユーザの歯茎や頬に傷をつけないよう、軟質素材で構成される。側壁部１２０は、ユーザの下顎が前後左右に大きく動かないように、上下顎両方の歯列の側面（舌側面および頬側面）を覆うよう配置されている。
【００２８】
本実施の形態によれば、前歯咬合部が軟質素材のみで構成されているため、不正咬合のあるユーザがスプリント１００を装着しても、前歯部に咬合圧が偏らず、歯列全体に均一に咬合圧が加わる。その結果、スプリント装着による挺出や圧下等の歯の移動が抑制され、ユーザが長期間装着しても咬合圧バランスを崩すことがない。
【００２９】
また、咬合部１１０の前歯咬合部以外は硬質素材から構成される骨格を備えているので、強い噛み締め等によりスプリント１００に大きな咬合圧が加わっても、スプリント全体が大きく変形することはない。
【００３０】
なお、特許文献１や２に示されるような従来型のスプリントは、矯正歯科治療中に装着することが困難であった。矯正歯科治療中は、歯列に装着される矯正装置により歯の位置を継続的に変化させる必要性から、均一な咬合接触状態を維持するのが困難なためであり、また、矯正装置がスプリント装着の妨げとなるためである。そのため、矯正歯科治療中はスプリントの装着を断念せざるを得ず、顎関節症のある患者が矯正歯科治療をした場合、顎関節症の症状を悪化させる等の問題が生じていた。しかしながら、本実施の形態のスプリント１００は、前歯咬合部が軟質素材のみで構成されているため、矯正歯科治療により前歯の位置が継続的に変化しても、その変化に合わせて咬合部１１０の形状が柔軟に変化する。しかも、咬合部１１０は平面状になっているため、咬合面が歯冠形状となった従来型のスプリントとは違って、矯正装置がスプリント装着の妨げとなることもない。そのため、ユーザは、矯正歯科治療中であっても、スプリント１００の装着を長期にわたって継続することができる。
【００３１】
また、矯正歯科治療中、スプリントと前歯が強く接触しすぎることは、移動中の前歯の歯根や歯槽骨に過剰な負荷をかける可能性があるとともに、歯の移動の妨げとなる恐れがある。本実施の形態のスプリント１００は、前歯咬合部が軟質素材のみで構成されているため、通常の咬合の場合は、前歯も含め歯列全体に均等に咬合圧を加えることができる。一方で、強い噛み締めが発生した場合は、前歯への咬合圧を減らし、臼歯部でより多くの負荷を受け止めることができる。そのため、ユーザは、矯正歯科治療中も安心してスプリント１００の装着を継続できる。
【００３２】
また、咬合部１１０の左右の臼歯部は、硬質素材の骨格（前庭側縁部と口腔側縁部）で固定されているので、咬合部１１０が左右に大きく変形することはない。例え顎位に傾きがあるユーザが装着しても、スプリント１００はユーザの顎位の傾きを矯正して咬合圧を均一に保つことができる。
【００３３】
また、スプリント１００は、上下顎の位置を正常な位置に保つ側壁部１２０を備えている。そのため、顎位の偏位によって咬合圧が不均一となっているユーザが装着しても、顎位の偏位を解消して咬合圧を均一に保つことができる。
【００３４】
なお、上述の実施の形態は一例であり、種々の変更及び応用が可能である。
【００３５】
例えば、上述の実施の形態では、骨格板１１１の素材をポリカーボネートとしたが、骨格板１１１の素材はポリカーボネートに限定されず、例えば、ポリスチレン、高密度ポリエチレン、ポリプロピレン、ポリエチレンテレフタレート、ポリアミド、ポリ乳酸、アクリル樹脂、ＡＢＳ樹脂、硬質塩化ビニル等の他の種類の硬質樹脂とすることも可能である。また、鉄やアルミニウム等の金属とすることも可能である。
【００３６】
また、軟性シート（前歯部軟性シート１１２、上側軟性シート１１３、下側軟性シート１１４）の素材もシリコーンゴムに限定されない。素材としては、例えば、低密度ポリエチレン、エチレン・酢酸ビニル共重合樹脂（エチレンビニルアセテート：ＥＶＡ）、エチレン・エチルアクリレート共重合樹脂（ＥＥＡ）、軟質塩化ビニル、ウレタンゴム等他の種類の軟質材料を使用することが可能である。また、ウレタンスポンジ、ポリエチレンスポンジ、発砲ＣＲ（クロロプレン）ゴム、ＮＲスポンジゴム等のスポンジ材料を使用することも可能である。
【００３７】
また、前歯部軟性シート１１２と上側軟性シート１１３と下側軟性シート１１４の貼付方法は特定の方法に限定されない。接着剤により貼り合わせてもよいし、熱溶着してもよい。なお、上述の実施の形態では、咬合部１１０の前歯咬合部が３枚の軟性シートにより構成されていたが、前歯咬合部の構成は３層構造に限定されない。１枚の軟性シートから構成されていてもよいし、２枚の軟性シートから構成されていてもよい。前歯咬合部が骨格のない軟質素材から構成されるのであれば、その形成方法は任意である。
【００３８】
なお、上述の実施の形態では骨格板１１１の両面に軟質素材の歯冠接触部（上側軟性シート１１３と下側軟性シート１１４）が配置されていたが、必ずしも骨格板１１１の両面に軟質素材の歯冠接触部を配置する必要はない。例えば、骨格板１１１の片面にのみ軟質素材の歯冠接触部を配置してもよい。この場合には、歯冠接触部の厚みを上側軟性シート１１３と下側軟性シート１１４の好適範囲（１．５ｍｍ前後）の２倍の３ｍｍ前後、例えば２ｍｍ〜４ｍｍの範囲としてもよい。片面にのみ軟質素材の歯冠接触部が配置された場合であっても、十分に咬合圧を分散することができる。
【００３９】
なお、上述の実施の形態ではスプリント１００を量産可能型のスプリントとして説明したが、スプリント１００は個々のユーザに合わせて製作するオーダーメイド型のスプリントであってもよい。従って、片面にのみ軟質素材の歯冠接触部を形成する場合、骨格板１１１の歯冠接触部が形成されない面は、従来型のスプリントのように、ユーザの歯冠が密着可能な形状に加工されていてもよい。
【００４０】
また、上述の実施の形態では、側壁部１２０は咬合部１１０の前庭側と口腔側に配置されていたが、前庭側と口腔側のいずれか一方にのみ配置される構成であってよい。また、側壁部１２０は、上顎の歯列のみの側面を覆うよう配置されていても、下顎の歯列のみの側面を覆うよう配置されていてもよい。
【００４１】
また、骨格板１１１の形状は馬蹄形の板に貫通穴を形成した形状に限定されず、例えば、図７（Ａ）に示すように、前歯部の口腔側にのみ縁部がある形状であってもよいし、図７（Ｂ）に示すように、前歯部の前庭側にのみ縁部がある形状であってもよい。また、図７（Ｃ）に示すように、左右の骨格板１１１が硬質素材の骨格で連結されていない独立した形状であってもよい。この場合、左右の骨格板１１１は前歯部に配置される軟性シートのみで連結されていてもよい。
【００４２】
本実施の形態のスプリント１００は高い咬合圧分散性能を有する。そのため、スプリント１００は顎関節症の治療だけでなく、例えば、歯を強く噛み締めることの多いスポーツ競技者の競技時の口腔内保護等を目的とした使用も可能である。また、側壁部１２０を備えることにより上下顎の位置が安定するため、矯正歯科治療時の顎位の診査や確認、その他、顎位の安定化を目的とした使用も可能である。
【実施例１】
【００４３】
様々な物性（弾力、反発力）の素材を組み合わせ、咬合圧が最適に分散される組み合わせを検討した。
【００４４】
咬合接触点の解析と各咬合接触点における咬合圧の測定を、専用の測定機器（株式会社ジーシーのオクルーザー（登録商標））を用いて行った。被験者に各種条件の実験用咬合板を咬合圧測定用の専用フィルムとともに５秒間、座位にて最大噛み締め力で咬合させ、その際のデータを採取した。実験に用いた材料は以下の（１）〜（８）である。形状はいずれも上述の実施の形態で説明した咬合部１１０と同じ馬蹄形であるが、実施例１ではいずれの材料にも前歯部に貫通穴は設けていない。
【００４５】
（１）ポリカーボネート  厚さ１．０／３．０ｍｍ
（２）エチレンビニルアセテート  厚さ１．０／３．０ｍｍ
（３）ウレタンゴム  厚さ３．０ｍｍ
（４）シリコーンゴム  厚さ３．０ｍｍ
（５）ウレタンスポンジ  厚さ３．０ｍｍ
（６）ポリエチレンスポンジ  厚さ５．０ｍｍ
（７）発砲ＣＲ（クロロプレン）ゴム  厚さ５．０ｍｍ
（８）ＮＲスポンジゴム  厚さ５．０ｍｍ
【００４６】
Ａ．正常咬合者（硬質材料のみ）
正常咬合者に厚さ１ｍｍの硬いポリカーボネート製の骨格板のみを咬合させた。その測定結果を図８（Ａ）および表１に示す。図８（Ａ）は接触点の分布を示した図であり、中央の目盛バー横の２本の棒は左右の咬合圧の大きさを示したものである。また、図中の十字は咬合圧の重心位置を示したものである。左右の咬合接触面積はやや左側の方が大きいものの、接触点の分布を見る限り、咬合圧は臼歯部を中心に両側でしっかりと受け止められており、大きな偏りは認められない。１接触点あたりの平均咬合圧も左右でほぼ均等であり、咬合圧も左右でバランスがとれている。また、咬合圧の重心位置は、Ｕ字型をした歯列のほぼ中央に位置しており、正常咬合では、咬合圧が歯列弓の前後左右全体にバランス良く分散されることがわかった。
【００４７】
【表１】
2014079274.tif 000003
【００４８】
Ｂ．不正咬合者（硬質材料のみ）
不正咬合者に厚さ１ｍｍの硬いポリカーボネート製の骨格板のみを咬合させた。その測定結果を図８（Ｂ）および表２に示す。全体的に咬合接触点が少なく、しかも右側前歯部付近に偏って分布している。咬合接触の総面積は少なく、しかも右側が左側と比較してきわめて大きな値を示した。また、左右の咬合圧バランスも８４．１％：１５．９％で右側に偏っており、咬合圧の重心位置は、右側、かつ前後的には前歯部に位置することがわかった。
【００４９】
【表２】
2014079274.tif 000004
【００５０】
スプリントの効果は、単に咬合高径を増加させることによるものではない。これを証明するため、厚さ１ｍｍの硬いポリカーボネート製の骨格板にさらに３ｍｍの硬いポリカーボネート製の骨格板を重ね、咬合面の硬さを変えずに咬合高径のみを増加させて不正咬合者に咬合させた。その測定結果を図８（Ｃ）および表３に示す。咬合接触点の分布にはほとんど変化がなく、右側前歯部付近への偏りも解消されないことがわかった。左側の咬合接触面積がやや増加し、わずかに右側への偏りが改善されたが、咬合圧の左右バランスは７６．４％：２３．６％であり、依然として右側に偏っていた。図中に十字で示される咬合圧の重心位置は、咬合高径が１ｍｍの場合も３ｍｍの場合もほとんど変化しない。すなわち、咬合高径を上げただけでは、咬合バランスは改善しないことがわかった。
【００５１】
【表３】
2014079274.tif 000005
【００５２】
Ｃ．不正咬合者（硬質材料と軟性ゴム材料）
厚さ１ｍｍの硬いポリカーボネート製の骨格板の片面に、各種軟性ゴム材料を重ね合わせ、不正咬合者の咬合接触状態を測定した。まず、厚さ１ｍｍのポリカーボネートに厚さ１．５ｍｍのエチレンビニルアセテートを重ね、不正咬合者に咬合させた。その測定結果を図９（Ａ）および表４に示す。ポリカーボネートのみの場合とは異なり、咬合接触点数が増加し、咬合接触面積の増加が認められた。しかし、咬合接触点は右側に多く、左右の咬合圧バランスは８０．６％：１９．４％で大きく右に偏っている。咬合圧の重心位置は、右側前方部に位置したままであり、明らかな改善は認められなかった。
【００５３】
【表４】
2014079274.tif 000006
【００５４】
厚さ１ｍｍのポリカーボネートの片面に厚さ３ｍｍのエチレンビニルアセテートを重ね、不正咬合者に咬合させた。その測定結果を図９（Ｂ）および表５に示す。厚さ１．５ｍｍの場合と比べ、２倍の咬合接触面積となった。左右の咬合圧バランスはやや改善したが、７１．５％：２８．５％で依然として右に偏っている。また、前後的には依然前歯部への偏りが認められ、著明な改善は見られなかった。これは、素材の圧力分散能力が不足しているためと考えられる。
【００５５】
【表５】
2014079274.tif 000007
【００５６】
そこで、さらに柔軟性の高い厚さ３ｍｍのウレタンゴムを厚さ１ｍｍのポリカーボネートの片面に重ね、不正咬合者に咬合させた。その測定結果を図９（Ｃ）および表６に示す。咬合接触点が増加したが、咬合接触点の右側への偏在は解消されていない。咬合接触面積はさらに増加したが、右側の面積が左側に比較して２倍以上であった。１接触点あたりの平均咬合圧の減少が認められ、左右の咬合圧バランスについても、エチレンビニルアセテートと比較して改善したが、依然６３．９％：３６．１％で右側に偏っていた。図中に十字で示される咬合圧の重心位置は、右側への偏位は改善されたが、前後的には依然前歯部への偏りが認められ、著明な改善は見られなかった。すなわち、素材の圧分散能力が十分でないことが分かった。
【００５７】
【表６】
2014079274.tif 000008
【００５８】
厚さ１ｍｍのポリカーボネートの片面に厚さ３ｍｍのシリコーンゴムを重ね、不正咬合者に咬合させた。その測定結果を図９（Ｄ）および表７に示す。これまでの材料と比較してさらに咬合接触点数が増加し、左右に偏ることなく歯列全体に均一に分散した。また、一点あたりの咬合接触面積が小さくなった分、総咬合接触面積自体の増加はあまりみられないが、左右の咬合接触点の面積は４．３ｍｍ２：４．７ｍｍ２でほぼ均等になった。咬合圧においても、左右の咬合圧バランスも４９％：５１％でほぼ均等になった。すなわち、シリコーンゴムを咬合床に用いた場合、咬合接触点が歯列全体に細かく分散され、結果的に咬合圧が左右均等に分配されることが明らかとなった。ただ、図中に十字で示される咬合圧の重心位置については、右側への偏位は改善され、左右的に歯列弓のほぼ中心となったが、前後的には前歯部に寄った位置となった。
【００５９】
【表７】
2014079274.tif 000009
【００６０】
Ｄ．不正咬合者（硬質材料とスポンジ材料）
柔軟性および衝撃吸収性に優れたスポンジ素材についても検討した。まず、厚さ１ｍｍのポリカーボネートの片面に厚さ３ｍｍのウレタンスポンジを重ね、不正咬合者に咬合させた。その測定結果を図１０（Ａ）および表８に示す。咬合接触点数および総面積は、ポリカーボネート単体使用に比較して増加するものの、左右差は大きいままであった。左右の咬合圧バランスは若干改善されるものの６３．４％：３６．６％と不十分であることがわかった。図中に十字で示される咬合圧の重心位置については、歯列弓の右寄りであり、かつ前後的には他の軟質素材に比較してより前方部に位置していた。
【００６１】
【表８】
2014079274.tif 000010
【００６２】
厚さ１ｍｍのポリカーボネートに厚さ５ｍｍのポリエチレンスポンジを重ね、不正咬合者に咬合させた。その測定結果を図１０（Ｂ）および表９に示す。咬合接触面積および咬合圧の左右比率はほぼ均等であり、良好な圧分散性を示したが、図中に十字で示される咬合圧の重心位置については、左右差は解消されたものの、やはり前歯部付近に偏位していた。
【００６３】
【表９】
2014079274.tif 000011
【００６４】
厚さ１ｍｍのポリカーボネートに厚さ５ｍｍの発泡ＣＲゴムを重ね、不正咬合者に咬合させた。その測定結果を図１０（Ｃ）および表１０に示す。ポリエチレンスポンジと同様に良好な圧分散性を示したが、咬合圧の重心位置については前歯部付近に偏位していた。
【００６５】
【表１０】
2014079274.tif 000012
【００６６】
厚さ１ｍｍのポリカーボネートに厚さ５ｍｍのＮＲスポンジゴムを重ね、不正咬合者に咬合させた。その測定結果を図１０（Ｄ）および表１１に示す。ポリエチレンスポンジと同様に良好な圧分散性を示したが、咬合圧の重心位置については前歯部付近に偏位していた。
【００６７】
【表１１】
2014079274.tif 000013
【００６８】
Ｅ．まとめ
いずれの素材も咬合圧の重心位置は前歯に偏っていた。軟性ゴム材料では、厚さ１ｍｍのポリカーボネートの片面に厚さ３ｍｍのシリコーンゴムを重ねた構成が最も左右の咬合圧バランスが良かった。軟性ゴム材料を使用する場合、１ｍｍ前後（例えば、０．５ｍｍ〜１．５ｍｍ）のポリカーボネートの片面に厚さ３ｍｍ前後（例えば、２ｍｍ〜４ｍｍ）のシリコーンゴムを貼付する構成が好適と考えられる。なお、上述の検討ではポリカーボネートの片面にのみ軟性ゴム材料を貼付する構成としたが、ポリカーボネートの両面に軟性ゴム材料を貼付する構成であっても同様の結果が得られると考えられる。従って、ポリカーボネートの両面に軟性ゴム材料を貼付する場合、シリコーンゴムの一方の厚みは、上述の好適範囲の半分の１．５ｍｍ前後（例えば、１ｍｍ〜２ｍｍ）が好適と考えられる。なお、スポンジ材料でも左右のバランスを保つことができるが、十分な圧分散性を得るためにはシリコーンゴムより厚みが必要である。
【実施例２】
【００６９】
実施例１では、いずれの素材も咬合圧の重心位置は前歯に偏っていた。すべての不正咬合者において前歯の咬合圧が強くなるわけではないが、咬合圧バランスが前方に偏っている場合、強い咬合が持続的に生じた場合などに様々な問題が生じる可能性が懸念される。特に矯正歯科治療中に咬合部と前歯が強く接触しすぎることは、移動中の前歯の歯根や歯槽骨に過剰な負荷をかける可能性があるとともに、歯の移動の妨げとなる恐れもある。一方、前歯に咬合部を全く接触させず、前歯に咬合圧を加えなかった場合、前歯の挺出や臼歯の圧下が生じ、咬合全体のバランスを崩す結果となりかねない。すなわち、スプリントを使用した際に、スプリント咬合面と前歯の接触を確保しながらも、強く咬合した場合には、前歯への咬合圧の集中を避ける必要がある。そこで、歯冠接触部となる軟性材料はそのままに、その骨格となる硬質素材の形状を変更して咬合圧を測定した。
【００７０】
Ａ．ポリカーボネート（貫通穴あり）とシリコーンゴム
骨格板は実施例１と同様に厚さ１ｍｍの馬蹄形のポリカーボネートとした。ただし、前歯部には、図１１（Ａ）に示すように、貫通穴を形成した。貫通穴には、図１１（Ｂ）に示すようにシリコーンゴムを適合した。その上で、骨格板の片面に図１１（Ｃ）に示すような厚さ３ｍｍのシリコーンゴムを重ねた。これを不正咬合者に咬合させ、その咬合接触状態を測定した。その測定結果を図１２（Ａ）および表１２に示す。実施例１の貫通穴のないポリカーボネートと厚さ３ｍｍのシリコーンゴムを重ね合わせた場合の結果と比較して、前歯における咬合接触点は残っているが、１点の面積が小さくなった。そのため、総接触面積は小さくなっているが、左右はほぼ均等であった。左右の咬合圧バランスは均等に保たれ、さらに、咬合圧の重心位置は、前歯方向に偏位していたものが、歯列弓の中心あたりに改善されることが分かった。
【００７１】
【表１２】
2014079274.tif 000014
【００７２】
Ｂ．シリコーンゴムのみ
比較のため、厚さ３ｍｍのシリコーンゴムのみを不正咬合者に咬合させた。測定結果を図１２（Ｂ）および表１３に示す。咬合接触点は均等に細かく分散していたが、咬合接触面積の左右のバランスには４．９ｍｍ２：２．２ｍｍ２で偏りが見られ、また、咬合圧の左右のバランスにおいても６２．４％：３７．６％で偏りが見られた。実施例１の貫通穴のないポリカーボネートと厚さ３ｍｍのシリコーンゴムを重ね合わせた場合の結果と比較して右側前歯方向に偏る結果となった。すなわち、いずれの数値もポリカーボネートと重ね合わせた場合と比較して劣ることが示された。この理由として、シリコーンゴムのみを咬合した場合、咬合板全体が変形してしまうことが考えられる。
【００７３】
【表１３】
2014079274.tif 000015
【００７４】
Ｃ．結論
硬質素材であるポリカーボネートに軟質素材であるシリコーンゴムを重ねて用いることにより、咬合圧の十分な分散が得られることが示された。また、硬質素材であるポリカーボネートの前歯部に貫通穴を形成することにより、さらに前後的にも咬合圧が分散されることが分かった。
【産業上の利用可能性】
【００７５】
前歯咬合部は軟質素材のみで構成されており、患者の咬合状態にあわせて柔軟に変形する。そのため、不正咬合のある患者用のスプリントや矯正歯科治療中の患者用のスプリントとして利用可能である。また、スポーツ選手の競技用のスプリント（マウスガード）としても利用可能である。
【符号の説明】
【００７６】
１００      スプリント
１１０      咬合部
１１１      骨格板
１１２      前歯部軟性シート
１１３      上側軟性シート
１１４      下側軟性シート
１２０      側壁部
【図２】
2014079274.tif 000016
【図３】
2014079274.tif 000017
【図４】
2014079274.tif 000018
【図５】
2014079274.tif 000019
【図６】
2014079274.tif 000020
【図７】
2014079274.tif 000021
【図１】
2014079274.tif 000022
【図８】
2014079274.tif 000023
【図９】
2014079274.tif 000024
【図１０】
2014079274.tif 000025
【図１１】
2014079274.tif 000026
【図１２】
2014079274.tif 000027